(57)【要約】      （修正有）【課題】変形可能な基材の上に堅牢性の高い画像の印刷を含むインクジェット印刷に適した伸縮性インク組成物。【解決手段】水と、共溶媒と、界面活性剤と、着色剤と、ポリウレタンエラストマーとのエマルションからなり、変形可能な基材の上に堅牢性の高い画像が印刷できる伸縮性インク組成物。前記ポリウレタンエラストマーは、ジオールまたはジアミンを連鎖延長剤として含み、ポリオールとイソシアネートの生成物である、伸縮性インク組成物。【選択図】なし【特許請求の範囲】
【請求項１】
伸縮性インク組成物であって、
水と、
共溶媒と、
界面活性剤と、
着色剤と、
ポリウレタンエラストマーとを含み、伸縮性インク組成物は、変形可能な基材の上に堅牢性の高い画像を印刷し、作成することができる、伸縮性インク組成物。
【請求項２】
前記ポリウレタンエラストマーが、ジオールまたはジアミンを連鎖延長剤として含む、ポリオールとイソシアネートの生成物である、請求項１に記載の伸縮性インク。
【請求項３】
前記ポリオールが、構造ＨＯ−Ｍ−ＯＨを有し、Ｍは、ポリエステル、ポリエーテル、ポリカプロラクトン、ポリブタジエン、およびこれらの混合物からなる群から選択され、イソシアネートは、構造ＮＣＯ−Ｒ１−ＯＣＮを有し、Ｒ１は、約４〜約２４個の炭素原子を含む芳香族基または脂肪族基である、請求項２に記載の伸縮性インク。
【請求項４】
前記ポリウレタンエラストマーが、前記伸縮性インクの合計重量の約１〜約２５重量％の量で存在する、請求項１に記載の伸縮性インク。
【請求項５】
引張強度が少なくとも１．０ＭＰａである、請求項１に記載の伸縮性インク。
【請求項６】
前記伸縮性インク組成物を用いて印刷された画像が、ヒト肉眼で目に見える欠けまたは剥離を示すことなく、元々の寸法の長さ方向に沿って少なくとも１１０％まで一軸方向に伸ばすことができる、請求項１に記載の伸縮性インク。
【請求項７】
変形可能な基材と、
変形可能な基材の上に印刷された画像とを含み、この画像が、
水と、
共溶媒と、
界面活性剤と、
着色剤と、
ポリウレタンエラストマーとを含む伸縮性インクから作られる、模様のある物品。
【請求項８】
前記印刷された画像が、変形可能な基材から目に見える欠けまたは剥離を示すことなく、元々の寸法の長さ方向に沿って少なくとも１１０％まで一軸方向に伸ばすことができる、請求項７に記載の模様のある物品。
【請求項９】
前記印刷された画像が、少なくとも約８０°の水接触角を示す、請求項７に記載の模様のある物品。
【請求項１０】
前記伸縮性インク組成物を用いて印刷された画像は、伸ばしていない印刷された画像に対し、一軸方向に約１５０％伸ばしたとき、色差が３．０未満である、請求項１に記載の伸縮性インク。
【発明の詳細な説明】
【技術分野】
【０００１】
本実施形態は、変形可能な基材の上に記号または画像を印刷するのに適したインク組成物に関する。具体的には、本明細書には、伸縮性インク組成物が開示される。これらのインク組成物をインクジェット印刷に使用することができる。
【背景技術】
【０００２】
変形可能な基材の上に記号または画像を印刷することは、例えば、可とう性医療用デバイス、手術用器具および移植可能な医療用デバイス、人造皮膚、繊維製品（例えば、伸縮性水着用）、ゴム製品（例えば、タイヤ、チューブ、ケーブル）などを含む多くの用途にとって望ましい。ゴムおよびある種の繊維製品に基づく消費製品は、伸縮性でもある。基材が大きく変形可能な特徴を有するため、このような基材の上に印刷し、優れた画質、画像の堅牢性、画像の寿命を達成するには、伸縮性インクが望ましい。
【０００３】
したがって、既知の組成物およびプロセスがこれらの意図する目的に適しているものの、特定の特徴を有する改良されたインク組成物が依然として必要である。具体的には、変形可能な基材または伸縮性基材の上に印刷するのに適したインク組成物が依然として必要である。さらに、多数のサイクルで伸びたり緩和したりすることができる堅牢性の高い画像を作成する伸縮性インクが依然として必要である。また、良好な色安定性を有する伸縮性インクも必要である。また、光、化学物質、水、酸化性気体のような環境因子への良好な耐性を示し、そのため、疎水性かつ耐水性の画像を作成する伸縮性インクも必要である。理想的には、伸縮性インクは、室内および室外での用途に適しているだろう。最後に、このようなインクをデジタルで塗布することが可能なことが望ましいだろう。
【発明の概要】
【発明が解決しようとする課題】
【０００４】
本明細書に示す実施形態によれば、水と、共溶媒と、界面活性剤と、着色剤と、ポリウレタンエラストマーとを含む伸縮性インク組成物が提供され、この伸縮性インク組成物は、変形可能な基材の上に堅牢性の高い画像を印刷し、作成することができる。
【図面の簡単な説明】
【０００５】
【図１】図１は、本実施形態にしたがって製造された伸縮性インク組成物を用いて印刷された、変形可能な基材の上の画像の写真である（伸ばす前）。
【図２】図２は、本実施形態にしたがって製造された伸縮性インク組成物を用いて印刷された、変形可能な基材の上の複数の方向に数百回にわたって基材を３００％まで伸ばした後の画像の写真である。
【図３】図３は、従来のインクを用いて印刷された、変形可能な基材の上の画像の写真である（伸ばした後）。
【発明を実施するための形態】
【０００６】
本実施形態は、ポリウレタンエラストマーと、着色剤と、界面活性剤とを含む水系インク配合物を提供する。さらなる実施形態では、インク配合物は、ポリウレタンエラストマーのエマルションを、顔料分散物および界面活性剤と組み合わせて含む。この配合物は、種々の変形可能な基材（例えば、伸縮性ラテックスゴム基材）の上にインクジェット印刷することができ、画像の寿命が長い伸縮性インク組成物を提供する。印刷した画像は、一般的に、その上に印刷するのが困難な変形可能な基材の上で優れた性能を示す。
【０００７】
一般的な実施形態では、伸縮性インク組成物は、エラストマー材料のエマルションを含む水系配合物に基づく。エラストマーは、Ｃｏｌｌｉｎｓ  Ｅｎｇｌｉｓｈ  Ｄｉｃｔｉｏｎａｒｙによって、変形力が取り除かれると、元々の形状に戻ることができる任意の材料（例えば、天然ゴムまたは合成ゴム）であると定義される。
【０００８】
いくつかの実施形態では、エラストマー材料は、ポリウレタンエラストマーである。ポリウレタンエラストマーは、本開示の目的のために、上のエラストマーの定義に従って挙動するポリウレタンである。ポリウレタンは、優れた耐化学薬品性および耐水性を示すことが知られている。したがって、本実施形態は、室外で使用する用途および／または水分または水にさらされることを含む用途に特に適した伸縮性インクを提供する。
【０００９】
ポリウレタンは、以下の構造を有するウレタン基を含むポリマーである。
【化１】
2013256650.tif 000002
一般的に、ポリウレタンエラストマーは、ジオールまたはジアミンを連鎖延長剤として含む、ポリオールとイソシアネートの生成物である。ポリウレタンエラストマーを作成するための例示的なスキームを以下に示す。
【化２】
2013256650.tif 000003
ポリオールのＭ部分は、ポリエステル、ポリエーテル、ポリカプロラクトン、ポリブタジエンなどであってもよい。通常は、分子量が約３００〜約５０００、または約５００〜約４０００、または約６００〜約３０００である。
【００１０】
ジイソシアネートのＲ１は、約４〜約２４個の炭素原子を含む（約６〜約１８個の炭素原子を含む）芳香族基または脂肪族基であってもよく、つまり、ジイソシアネートは、芳香族ジイソシアネートまたは脂肪族ジイソシアネートであってもよい。例示的なジイソシアネートとしては、限定されないが、４，４’−パラフェニレンジイソシアネート、ジトルエンジイソシアネート、ｍ−キシリレンジイソシアネート、ｍ−テトラメチルキシレンジイソシアネート、ｐ−テトラメチルキシレンジイソシアネート、メチレンジフェニル  ４，４’−ジイソシアネート、トルエンジイソシアネート、ヘキサメチレンジイソシアネート、４、４’−ジシクロヘキシルメタンジイソシアネート、ｔｒａｎｓ−４，４’−シクロヘキシルジイソシアネート、イソホロンジイソシアネートなどが挙げられる。連鎖延長剤は、ジオールとジアミンの両方を含む。Ｒ１と同様に、Ｒ２およびＲ３は、約４〜約２４個の炭素原子を含む（約６〜約１８個の炭素原子を含む）芳香族基または脂肪族基であってもよい。例示的な連鎖延長剤としては、限定されないが、ジ（メチルチオ）−２，４−トルエンジアミン、ジ（メチルチオ）−２，６−トルエンジアミン、３，３’−ジクロロ−４，４’−ジアミノジフェニルメタン（ＭＯＣＡ）、トリメチレングリコールジ−アミノベンゾエート（ＴＭＡＢ）、３，３’−ジメチル−４，４’−ジアミノ−ジシクロヘキシルメタン、エチレングリコール、１，４−ブタンジオール、１，６−ヘキサンジオール、エタノールアミン、１，４−ジヒドロキシジエチルベンゼンなどが挙げられる。結果として、Ｍ部分を含むポリオールは、柔らかいセグメントとして機能し、一方、ジイソシアネートおよび連鎖延長剤は、固いセグメントを生成するだろう。
【００１１】
具体的な実施形態では、ポリウレタンは、脂肪族ポリウレタンである。さらなる実施形態では、ポリウレタンは、単一要素のポリエステルに基づくポリウレタンエラストマー、例えば、Ｄｏｗ  Ｃｈｅｍｉｃａｌ製のＭｏｎｏｔｈａｎｅＴＭである。ある実施形態では、ポリウレタンエラストマーを室温で硬化させることができる。ポリウレタンは、低コスト材料であり、そのため、このエラストマーを本実施形態に使用すると、製造コストを下げるのに役立つ。
【００１２】
いくつかの実施形態では、伸縮性インク組成物は、エラストマー材料のエマルションを含む水系配合物に基づき、エラストマー材料は、平均粒径が約３０ナノメートル（ｎｍ）〜約１０００ｎｍ、または約５０〜約６００ｎｍ、または約５０〜約３００ｎｍである。具体的な実施形態では、エマルションは、ナノサイズの材料粒子を含む。例えば、このような例では、エラストマー材料のエマルションが、粒径が約３０〜約１０００ｎｍ、または約５０〜約６００ｎｍのナノサイズの粒子を含む。このような実施形態では、粒径が約３０〜約１０００ｎｍ、または約５０〜約６００ｎｍ、または約５０〜約３００ｎｍの粒子を含む着色剤をエマルションに分散させる。
【００１３】
いくつかの実施形態では、ポリウレタンエラストマーは、任意の望ましい量または有効な量で、一実施形態では、インクの少なくとも約０．１重量％、別の実施形態では、少なくとも約１重量％、さらに別の実施形態では、少なくとも約２重量％、一実施形態では、約２５重量％以下、別の実施形態では、約２０重量％以下、さらに別の実施形態では、約１５重量％以下の量で存在するが、その量は、これらの範囲から外れていてもよい。
【００１４】
配合物は、着色剤分散物をさらに含む。着色剤は、顔料または染料であってもよい。いくつかの実施形態では、着色剤分散物は、平均粒径が約２０〜約５００ｎｍ、または約２０〜約４００ｎｍ、または約３０〜約３００ｎｍである。
【００１５】
適切な界面活性剤を用い、なんら凝集物を生成することなく、ポリウレタンエマルションを着色剤分散物と混合する。結果として、着色剤は、ポリウレタンマトリックス全体に均質に分散する。次いで、混合物の粘度をインクジェット印刷のために調節することができる。変形可能な基材の上に印刷し、乾燥させた後、インク組成物は、堅牢製の高い画像を生成し、この画像は、数千回のサイクルの間、１５０％まで伸ばすことができた。さらなる実施形態では、画像を数百サイクルの間３００％まで伸ばすことができ、または数百回のサイクルの間５００％まで伸ばすことができる。
【００１６】
本明細書に開示するインクは、水系液体媒剤を含有する。液体媒剤は、単に水からなっていてもよく、または、水と水溶性または水混和性の有機要素（共溶媒と呼ばれる）、湿潤剤など（以下、共溶媒と呼ぶ）、例えば、脂肪族アルコール、芳香族アルコール、ジオール、グリコールエーテル、ポリグリコールエーテル、長鎖アルコール、一級脂肪族アルコール、二級脂肪族アルコール、１，２−アルコール、１，３−アルコール、１，５−アルコール、エチレングリコールアルキルエーテル、プロピレングリコールアルキルエーテル、メトキシル化グリセロール、エトキシル化グリセロール、ポリエチレングリコールアルキルエーテルの高級同族体などを含むアルコールおよびアルコール誘導体を含んでいてもよく、具体的な例としては、エチレングリコール、プロピレングリコール、ジエチレングリコール、グリセリン、ジプロピレングリコール、ポリエチレングリコール、ポリプロピレングリコール、トリメチロールプロパン、１，５−ペンタンジオール、２−メチル−１，３，−プロパンジオール、２−エチル−２−ヒドロキシメチル−１，３−プロパンジオール、３−メトキシブタノール、３−メチル−１，５−ペンタンジオール、１，３−プロパンジオール、１，４−ブタンジオール、２，４−ヘプタンジオールなど、が挙げられ、また、適切なのは、アミド、エーテル、尿素、置換尿素、例えば、チオ尿素、エチレン尿素、アルキル尿素、アルキルチオ尿素、ジアルキル尿素、ジアルキルチオ尿素、カルボン酸およびその塩、例えば、２−メチルペンタン酸、２−エチル−３−プロピルアクリル酸、２−エチル−ヘキサン酸、３−エトキシプロパン酸など、エステル、有機スルフィド、有機スルホキシド、スルホン（例えば、スルホラン）、カルビトール、ブチルカルビトール、セロソルブ、エーテル、トリプロピレングリコールモノメチルエーテル、エーテル誘導体、ヒドロキシエーテル、アミノアルコール、ケトン、Ｎ−メチルピロリジノン、２−ピロリジノン、シクロヘキシルピロリドン、アミド、スルホキシド、ラクトン、高分子電解質、メチルスルホニルエタノール、イミダゾール、１，３−ジメチル−２−イミダゾリジノン、ベタイン、糖類、例えば、１−デオキシ−Ｄ−ガラクチトール、マンニトール、イノシトールなど、置換および非置換のホルムアミド、置換および非置換のアセトアミド、および他の水溶性または水混和性の物質、およびこれらの混合物が挙げられる。水と、水溶性または水混和性の有機液体との混合物が液体媒剤として選択される場合、水と有機物の比率は、一実施形態では、約１００：０〜約３０：７０、別の実施形態では、約９７：３〜約４０：６０、さらに別の実施形態では、約９５：５〜約６０：４０であるが、この比率は、これらの範囲から外れていてもよい。液体媒剤の非水要素は、一般的に、沸点が水（１００℃）より高い湿潤剤または共溶媒として機能する。インク媒剤の有機要素は、インクの表面張力を調整し、インクの粘度を変え、着色剤を溶解または分散し、および／またはインクの乾燥特性に影響を与えるように機能させることもできる。本明細書に開示するインク組成物では、液体媒剤は、一実施形態では、インクの約７０〜約９９．９重量％、別の実施形態では、インクの約８０〜約９９．５重量％、さらに別の実施形態では、約９０〜約９９重量％の量で存在していてもよいが、その量は、これらの範囲から外れていてもよい。
【００１７】
本明細書に開示するインクは、着色剤も含有する。着色剤は、染料、顔料、またはこれらの混合物であってもよい。適切な染料の例としては、アニオン染料、カチオン染料、非イオン染料、双性イオン性染料などが挙げられる。染料は、インク組成物中に、任意の望ましい量または有効な量で、一実施形態では、インクの約０．０５〜約１５重量％、別の実施形態では、約０．１〜約１０重量％、さらに別の実施形態では、約１〜約５重量％の量で存在していてもよいが、その量は、これらの範囲から外れていてもよい。
【００１８】
本明細書に開示するインク組成物の中で、顔料は、望ましい着色度を達成するために任意の有効な量で存在し、一実施形態では、インクの約０．１〜約１５重量％、別の実施形態では、約１〜約１０重量％、さらに別の実施形態では、約２〜約７重量％の量で存在するが、その量は、これらの範囲から外れていてもよい。
【００１９】
本明細書に開示するインクは、界面活性剤も含有する。インク中にポリウレタンエラストマーのエマルションを生成する任意の活性剤を使用することができる。適切な界面活性剤の例としては、アニオン系界面活性剤、カチオン系界面活性剤、非イオン系界面活性剤、双性イオン性界面活性剤など、およびこれらの混合物が挙げられる。適切な界面活性剤の例としては、アルキルポリエチレンオキシド、アルキルフェニルポリエチレンオキシド、ポリエチレンオキシドブロックコポリマー、アセチレン系ポリエチレンオキシド、ポリエチレンオキシド（ジ）エステル、ポリエチレンオキシドアミン、プロトン化ポリエチレンオキシドアミン、プロトン化ポリエチレンオキシドアミド、ジメチコーンコポリオール、置換アミンオキシドなどが挙げられ、具体例としては、一級、二級、三級のアミン塩化合物、例えば、塩酸塩、ラウリルアミンの酢酸塩、ココナツアミン、ステアリルアミン、ロジンアミン；四級アンモニウム塩型化合物、例えば、ラウリルトリメチルアンモニウムクロリド、セチルトリメチルアンモニウムクロリド、ベンジルトリブチルアンモニウムクロリド、塩化ベンザルコニウムなど；ピリジニウム塩型化合物、例えば、セチルピリジニウムクロリド、セチルピリジニウムブロミドなど；非イオン系界面活性剤、例えば、ポリオキシエチレンアルキルエーテル、ポリオキシエチレンアルキルエステル、アセチレンアルコール、アセチレングリコール；他の界面活性剤、例えば、２−ヘプタデセニル−ヒドロキシエチルイミダゾリン、ジヒドロキシエチルステアリルアミン、ステアリルジメチルベタイン、ラウリルジヒドロキシエチルベタイン；フルオロ界面活性剤など、およびこれらの混合物が挙げられる。非イオン系界面活性剤のさらなる例としては、ポリアクリル酸、メタロース、メチルセルロース、エチルセルロース、プロピルセルロース、ヒドロキシエチルセルロース、カルボキシメチルセルロース、ポリオキシエチレンセチルエーテル、ポリオキシエチレンラウリルエーテル、ポリオキシエチレンオクチルエーテル、ポリオキシエチレンオクチルフェニルエーテル、ポリオキシエチレンオレイルエーテル、ポリオキシエチレンソルビタンモノラウレート、ポリオキシエチレンステアリルエーテル、ポリオキシエチレンノニルフェニルエーテル、ジアルキルフェノキシポリ（エチレンオキシ）エタノール（ＩＧＥＰＡＬ  ＣＡ−２１０ＴＭ、ＩＧＥＰＡＬ  ＣＡ−５２０ＴＭ、ＩＧＥＰＡＬ  ＣＡ−７２０ＴＭ、ＩＧＥＰＡＬ  ＣＯ−８９０ＴＭ、ＩＧＥＰＡＬ  ＣＯ−７２０ＴＭ、ＩＧＥＰＡＬ  ＣＯ−２９０ＴＭ、ＩＧＥＰＡＬ  ＣＡ−２１０ＴＭ、ＡＮＴＡＲＯＸ  ８９０ＴＭ、ＡＮＴＡＲＯＸ  ８９７ＴＭとしてＲｈｏｎｅ−Ｐｏｕｌｅｎｃから入手可能である）が挙げられる。適切な非イオン系界面活性剤の他の例としては、ＳＹＮＰＥＲＯＮＩＣ  ＰＥ／Ｆとして入手可能なポリエチレンオキシドおよびポリプロピレンオキシドのブロックコポリマーが挙げられ、例えば、ＳＹＮＰＥＲＯＮＩＣ  ＰＥ／Ｆ  １０８が挙げられる。適切な非イオン系界面活性剤の他の例としては、サルフェートおよびスルホネート、ドデシル硫酸ナトリウム（ＳＤＳ）、ドデシルベンゼンスルホン酸ナトリウム、ドデシルナフタレン硫酸ナトリウム、ジアルキルベンゼンアルキルサルフェートおよびスルホネート、例えば、Ａｌｄｒｉｃｈから入手可能なアビエチン酸のような塩、第一工業製薬から入手可能なＮＥＯＧＥＮ  ＲＴＭ、ＮＥＯＧＥＮ  ＳＣＴＭ、これらの組み合わせなどが挙げられる。適切なアニオン系界面活性剤の他の例については、Ｄｏｗ  Ｃｈｅｍｉｃａｌ  Ｃｏｍｐａｎｙ製のＤＯＷＦＡＸＴＭ２Ａ１、アルキルジフェニルオキシドジスルホネート、および／またはテイカ株式会社（日本）製の分岐ドデシルベンゼンスルホン酸ナトリウムＴＡＹＣＡ  ＰＯＷＥＲ  ＢＮ２０６０が挙げられる。通常は正に帯電した適切なカチオン系界面活性剤の他の例としては、アルキルベンジルジメチルアンモニウムクロリド、ジアルキルベンゼンアルキルアンモニウムクロリド、ラウリルトリメチルアンモニウムクロリド、アルキルベンジルメチルアンモニウムクロリド、アルキルベンジルジメチルアンモニウムブロミド、塩化ベンザルコニウム、セチルピリジニウムブロミド、Ｃ１２，Ｃ１５，Ｃ１７トリメチルアンモニウムブロミド、四級化ポリオキシエチルアルキルアミンのハロゲン化物塩、ドデシルベンジルトリエチルアンモニウムクロリド、Ａｌｋａｒｉｌ  Ｃｈｅｍｉｃａｌ社から入手可能なＭＩＲＡＰＯＬＴＭおよびＡＬＫＡＱＵＡＴＴＭ、Ｋａｏ  Ｃｈｅｍｉｃａｌｓから入手可能なＳＡＮＩＺＯＬＴＭ（塩化ベンザルコニウム）など、およびこれらの混合物が挙げられる。任意の２種類以上の界面活性剤の混合物を使用することができる。界面活性剤は、任意の望ましい量または有効な量で、一実施形態では、インクの少なくとも約０．０１重量％、一実施形態では、インクの約５重量％以下の量で存在するが、その量は、これらの範囲から外れていてもよい。界面活性剤は、ある場合には分散剤と呼ばれることも注記しておくべきである。
【００２０】
一実施形態では、ポリウレタンエラストマーは、引張強度が、ＡＳＴＭ  Ｄ４１２Ｃによって測定すると、少なくとも約０．５ＭＰａであり、別の実施形態では、少なくとも約１．０ＭＰａ、さらに別の実施形態では、少なくとも約３．０ＭＰａ、別の実施形態では、少なくとも約５．０ｍＰａ、一実施形態では、約２５ＭＰａ以下、別の実施形態では、約２０ＭＰａ以下、さらに別の実施形態では、約１８ＭＰａ以下であるが、引張強度はこれらの範囲から外れていてもよい。
【００２１】
一実施形態では、ポリウレタンエラストマーは、破断点伸びが、ＡＳＴＭ  Ｄ４１２Ｃによって測定すると、少なくとも約１５０％、別の実施形態では、少なくとも約２００％、さらに別の実施形態では、少なくとも約４００％、一実施形態では、約１１００％以下、別の実施形態では、約１０００％以下、さらに別の実施形態では、約８００％以下であるが、破断点伸びはこれらの範囲から外れていてもよい。
【００２２】
一実施形態では、ポリウレタンエラストマーは、硬度（ショアＡ）値が、ＡＳＴＭ  ２２４０によって測定すると、少なくとも約２０、別の実施形態では、少なくとも約３０、さらに別の実施形態では、少なくとも約４０、一実施形態では、約９０以下、別の実施形態では、約８５以下、さらに別の実施形態では、約８０以下であるが、硬度はこれらの範囲から外れていてもよい。
【００２３】
一実施形態では、ポリウレタンエラストマーは、ガラス転移温度が、少なくとも約−７０℃、別の実施形態では、少なくとも約−５０℃、さらに別の実施形態では、少なくとも約−４０℃、一実施形態では、約２５℃以下、別の実施形態では、約０℃以下、さらに別の実施形態では、約−１０℃以下であるが、Ｔｇはこれらの範囲から外れていてもよい。
【００２４】
インク組成物は、架橋剤をさらに含んでいてもよい。いくつかの実施形態では、架橋剤は、有機アミン、ジヒドロキシ芳香族化合物、イソシアネート、ペルオキシド、金属酸化物など、およびこれらの混合物である。架橋によって、インク組成物から作られる画像の物理特性をさらに高めることができる。架橋剤は、任意の望ましい量または適切な量で、一実施形態では、インクの少なくとも約０．１重量％、別の実施形態では、少なくとも約１重量％、さらに別の実施形態では、少なくとも約５重量％、一実施形態では、約２０重量％以下、別の実施形態では、約１５重量％以下、さらに別の実施形態では、約１０重量％以下の量で存在していてもよいが、その量は、これらの範囲から外れていてもよい。
【００２５】
インクに対する他の任意要素の添加剤としては、殺虫剤、殺真菌剤、ｐＨ制御剤（例えば、酸または塩基）、リン酸塩、カルボン酸塩、亜硫酸塩、アミン塩、バッファー溶液など、捕捉剤、例えば、ＥＤＴＡ（エチレンジアミン四酢酸）、粘度調整剤、レベリング剤など、およびこれらの混合物が挙げられる。
【００２６】
一実施形態では、インク組成物は、低粘度組成物である。「低粘度」との用語は、従来の高粘度インク（例えば、粘度が少なくとも１，０００ｃｐｓである傾向があるスクリーン印刷インク）に対するものとして使用される。具体的な実施形態では、本明細書に開示するインクは、粘度が、一実施形態では、約１００ｃｐｓ以下、別の実施形態では、約５０ｃｐｓ以下、さらに別の実施形態では、約２０ｃｐｓ以下であるが、粘度は、これらの範囲から外れていてもよい。インクジェット印刷用途で使用する場合、インク組成物は、一般的に、インクジェット印刷プロセスで使用するのに適した粘度を有する。例えば、サーマルインクジェット印刷用途の場合、室温（すなわち、約２５℃）で、インクの粘度は、一実施形態では、少なくとも約１センチポイズ、一実施形態では、約１０センチポイズ以下、別の実施形態では、約７センチポイズ以下、さらに別の実施形態では、約５センチポイズ以下であるが、粘度は、これらの範囲から外れていてもよい。例えば、圧電式インクジェット印刷の場合、吐出温度で、インクの粘度は、一実施形態では、少なくとも約２センチポイズ、別の実施形態では、少なくとも約３センチポイズ、一実施形態では、約２０センチポイズ以下、別の実施形態では、約１５センチポイズ以下、さらに別の実施形態では、約１０センチポイズ以下であるが、粘度は、これらの範囲から外れていてもよい。吐出温度は、約２０〜２５℃と低くてもよく、一実施形態では、約９０℃と高くてもよく、別の実施形態では、約６０℃の高さ、さらに別の実施形態では、約４０℃の高さであってもよいが、吐出温度は、これらの範囲から外れていてもよい。
【００２７】
インク組成物は、任意の適切なｐＨまたは望ましいｐＨを有していてもよい。ある実施形態の場合（例えば、サーマルインクジェット印刷プロセス）、ｐＨ値は、一実施形態では、少なくとも約２、別の実施形態では、少なくとも約３、さらに別の実施形態では、少なくとも約５、一実施形態では、約１１まで、別の実施形態では、約１０まで、さらに別の実施形態では、約９までであるが、ｐＨは、これらの範囲から外れていてもよい。
【００２８】
インク組成物は、一実施形態では、表面張力が少なくとも約２２ダイン／ｃｍ、別の実施形態では、少なくとも約２５ダイン／ｃｍ、さらに別の実施形態では、少なくとも約２８ダイン／ｃｍ、一実施形態では、約４０ダイン／ｃｍ以下、別の実施形態では、約３８ダイン／ｃｍ以下、さらに別の実施形態では、約３５ダイン／ｃｍ以下であるが、表面張力は、これらの範囲から外れていてもよい。
【００２９】
インク組成物は、一実施形態では、平均粒径が約５μｍ以下、別の実施形態では、約２μｍ以下、さらに別の実施形態では、約１μｍ以下、さらに別の実施形態では、約０．５μｍ以下の粒状物を含有するが、粒状物の粒径は、これらの範囲から外れていてもよい。具体的な実施形態では、ポリウレタンエラストマーは、インクのエマルションの形態であり、平均粒径が、一実施形態では、約２μｍ以下、別の実施形態では、約１μｍ以下、さらに別の実施形態では、約０．５μｍ以下であるが、粒状物の粒径はこれらの範囲から外れていてもよい。
【００３０】
インク組成物は、任意の適切なプロセスによって、例えば、成分を単純に混合することによって調製することができる。あるプロセスは、すべてのインク成分を一緒に混合し、混合物を濾過してインクを得ることを伴う。成分を混合し、所望な場合、加熱し、濾過し、次いで、任意の望ましいさらなる添加剤を混合物に加え、均質な混合物が得られるまで（一実施形態では、約５〜約１０分間）室温で中程度に撹拌しつつ混合することによって、インクを調製することができる。または、インク調製プロセス中に任意要素のインク添加剤を他のインク成分と混合することができ、任意の望ましい手順にしたがって、例えば、すべての成分を混合し、望ましい場合に加熱し、濾過することによって行う。
【００３１】
具体的な実施形態では、インクを以下のように調製する。（１）第１の界面活性剤で安定化されたポリウレタンエラストマーのエマルションの調製、（２）第２の界面活性剤で安定化された着色剤の分散物の調製、（３）ポリウレタンエラストマーエマルションと着色剤分散物との混合、（４）場合により、混合物を濾過する、（５）共溶媒のような他の添加剤の添加、（６）場合により、組成物を濾過する。具体的な実施形態では、第１の界面活性剤は、第２の界面活性剤と適合性である。さらなる実施形態では、第１の界面活性剤は、第２の界面活性剤と同じである。「適合性」との句は、両者の間で中和（ｐＨまたは電荷）または反応が起こらないことを意味する。このことを最もよく示すのは、ポリウレタンエラストマーエマルションと着色剤分散物を混合した後に、主要な凝集物または大きな凝集物が生成しないことである。このことは、粒径の測定によって特性決定することができる。例えば、混合物の粒径は、混合前の粒径と実質的に同じである。
【００３２】
本明細書には、本明細書に開示するインク組成物を、基材に画像の模様になるように塗布することを含むプロセスも開示されている。
【００３３】
インク組成物をインクジェット印刷装置に組み込むことと、インクの液滴を基材の上に画像の模様になるように吐出することとを伴うプロセスでインク組成物を使用することができる。具体的な実施形態では、印刷装置は、サーマルインクジェットプロセスを利用し、ノズル内のインクは、画像の模様になるように選択的に加熱され、それによって、インクの液滴が画像の模様になるように吐出される。別の実施形態では、印刷装置は、インクの液滴が音響ビームによって画像の模様になるように吐出される音響式インクジェットプロセスを使用する。さらに別の実施形態では、印刷装置は、インクの液滴が圧電振動要素の振幅によって画像の模様になるように吐出される圧電式インクジェットプロセスを使用する。任意の適切な基材を使用することができる。
【００３４】
具体的な実施形態では、このプロセスは、変形可能な基材（例えば、繊維製品、ゴムシート、プラスチックシートなど）の上にインクを印刷することを伴う。ある実施形態では、基材は、伸縮性基材、例えば、繊維製品またはゴムシートである。他の実施形態では、基材は、例えば、３次元物体に成型するプロセスにおいて、プラスチックのガラス転移温度より高い高温で変形可能なプラスチックである。本明細書に開示するインクを使用する場合、画像の模様は成型しても損傷を受けないだろう。例えば、三次元物体の包装として、画像の模様がついたゴムシートを使用することができる。
【００３５】
一実施形態では、本明細書に開示するインクを、ゴム基材（例えば、天然ポリイソプレン、ポリブタジエンゴム、クロロプレンゴム、ネオプレンゴム、ブチルゴム（イソブチレンとイソプレンのコポリマー）、スチレン−ブタジエンゴム、ケイ素ゴム、ニトリルゴム（ブタジエンとアクリロニトリルのコポリマーである）、エチレンプロピレンゴム、エチレンプロピレンジエンゴム、エピクロロヒドリンゴム、ポリアクリルゴム、エチレン−酢酸ビニル、ポリエーテルブロックアミド、ポリスルフィドゴム、Ｈｙｐａｌｏｎのようなクロロスルホン酸化ポリエチレンなど）の上に印刷することができる。具体的な実施形態では、本明細書に開示するインクを、ケイ素ゴム、ポリアクリルゴム、ブチルゴム、またはネオプレンゴム基材の上に印刷することができ、画像が乗った基材を、一実施形態では、欠けまたは剥離を示すことなく、その元々の長さの少なくとも１１０％、別の実施形態では、少なくとも１５０％、さらに別の実施形態では、少なくとも２００％、さらに別の実施形態では、少なくとも５００％まで、一実施形態では、少なくとも約５０回、別の実施形態では、少なくとも約１００回、さらに別の実施形態では、少なくとも約５００回、一軸方向に伸ばすことができる（すなわち、ｘ軸およびｙ軸の両方ではなく、ｘ軸に沿って）。
【００３６】
一実施形態では、本明細書に開示するインクを、ケイ素ゴム、ポリアクリルゴム、ブチルゴム、またはネオプレンゴム基材の上に印刷することができ、画像が乗った基材を、画像の模様に損傷を示すことなく、一実施形態では、少なくとも約１日、別の実施形態では、少なくとも約１週間、さらに別の実施形態では、少なくとも約１ヶ月、水に沈めることができる。
【００３７】
具体的な実施形態では、本明細書に開示するインクを用いて作成した画像は、きわめて耐水性である。一実施形態では、上のインクを用いて作成した画像は、少なくとも約８０°、別の実施形態では、少なくとも約９０°、さらに別の実施形態では、少なくとも約９５°の水滴接触角を示すが、この接触角は、これらの範囲から外れてもよい。耐水性の特徴は、本明細書に開示するインクを室外用途または水に関連する製品（例えば、車両の覆い、水着など）に印刷するのに適したものにする。
【００３８】
具体的な実施形態では、本明細書に開示するインクを用いて作成した画像は、良好な耐化学薬品性を有する。例えば、この画像は、アルコール、酢酸、アセトアミド、臭化アリル、アリルクロリド、ベンゾイルクロリド、エーテル、エステル、炭化水素、血液、塩溶液などに対し、良好から優れた耐性を示すことができる。
【００３９】
一実施形態では、本明細書に開示するインクを用いて作成した画像は、引張強度が、ＡＳＴＭ  Ｄ４１２Ｃによって測定すると、少なくとも約１．０ＭＰａ、別の実施形態では、少なくとも約３ＭＰａ、別の実施形態では、少なくとも約４ＭＰａ、さらに別の実施形態では、少なくとも約８ＭＰａ、一実施形態では、約２５ＭＰａ以下、別の実施形態では、約２０ＭＰａ以下、さらに別の実施形態では、約１８ＭＰａ以下であるが、引張強度は、これらの範囲から外れていてもよい。
【００４０】
一実施形態では、本明細書に開示するインクを用いて作成した画像は、破断点伸びが、ＡＳＴＭ  Ｄ４１２Ｃによって測定すると、少なくとも約１５０％、別の実施形態では、少なくとも約２００％、さらに別の実施形態では、少なくとも約４００％、一実施形態では、約１０００％以下、別の実施形態では、約８００％以下、さらに別の実施形態では、約７００％以下であるが、破断点伸びは、これらの範囲から外れていてもよい。一般的に、画像は、変形可能な基材の場合よりも大きな破断点伸びを有する。
【００４１】
一実施形態では、本明細書に開示するインクを用いて作成した画像は、硬度（ショアＡ）値がＡＳＴＭ  ２２４０によって測定すると、少なくとも約２０、別の実施形態では、少なくとも約３０、さらに別の実施形態では、少なくとも約４０、一実施形態では、約１００以下、別の実施形態では、約９０以下、さらに別の実施形態では、約８５以下であるが、硬度は、これらの範囲から外れていてもよい。
【００４２】
いくつかの実施形態では、本明細書に開示するインクを用いて作成した画像は、基材の上に連続層を形成する。したがって、この画像は、伸ばしているとき、または伸ばしていないときの色差が小さいだろう。このことは、ドットアレイで構成される従来のある種の伸縮性画像とは対照的である。非連続なドットアレイに基づく画像は、特に、伸ばしたときに画質が悪く、例えば、色密度が顕著に低下するだろう。いくつかの実施形態では、上の伸縮性インク組成物で作成した画像は、一軸方向に約１５０％まで伸ばしたときに、色差（ΔＥ）が５．０未満、または３．５未満、または２．０未満、または１．０未満である。訓練していないヒトの肉眼は、３．０より小さな色差（ΔＥ）値の色を区別することができないことが一般的に知られている。６．０を超える色差（ΔＥ）値は、非常に明らかな色差と考えられる。
【００４３】
いくつかの実施形態では、画像は、伸ばす前または後に種々の基材に対し優れた接着性を有する。
【実施例】
【００４４】
（実施例１）
印刷ノズル内でのインクの乾燥を最低限にするために、ウレタンエラストマーエマルション（Ｑｕａｎｔｕｍ  Ｔｅｃｈｎｉｃａｌ  Ｓｅｒｖｉｃｅｓ  ＬＬＣ（ウェブスター、テキサス）製のＰｒｅｃｉｄｉｕｍ  Ａｑｕａ  ９０−Ａ（Ｒ）、固体含有量が３２ｗｔ％）を２種類の異なる共溶媒と混合した。Ｎ−メチルピロリドンおよびエチレングリコールが共溶媒として選択され、３０ｗｔ％までの種々の濃度でエマルションと混合し、均質混合物を作成した。共溶媒とエマルションの適合性を示すために、種々の混合物の粒径を分析した。試験した共溶媒の含有量が最大のときであっても、以下の表１に示すように、共溶媒の１つまたは水を用いた場合、エマルションの平均粒径は、ほぼ８２ｎｍで変化していなかった。
【表１】
2013256650.tif 000004
【００４５】
ＮａｎｏｔｒａｃＴＭ  ２５２（Ｍｉｃｒｏｔｒａｃ、モントゴメリービル、ペンシルバニア）を用い、室温で粒径を測定した。粒子分析から、３０ｗｔ％までの溶媒であってもエマルションの凝集は示されなかった。印刷のためのエマルションと溶媒の比率を最適化するために、粘度測定を行った。溶媒濃度を３０ｗｔ％に維持し、分散した顔料懸濁物（Ｐｉｇｍｅｎｔ  Ｇｒｅｅｎ  ７顔料分散物、固体含有量が１９．９６％、界面活性剤４−ドデシルベンゼンスルホン酸（ＳＤＢＳ））の濃度を５ｗｔ％に維持しつつ、エマルション含有量を変えることによって特性決定を行った。約４ｃｐｓの粘度が印刷性能に最適な粘度を与えることがわかり、この粘度は、共溶媒としてエチレングリコールを含むインクの場合、２５ｗｔ％エマルション、共溶媒としてＮ−メチルピロリドンを含むインクの場合、２０ｗｔ％エマルションに対応していた。インクの残りは脱イオン水であった。印刷の適切な範囲内にあるかどうかを決定するために、インクの表面張力のさらなる特性決定を行った。両共溶媒に基づくインクは、ほぼ同一の表面張力を有しており、３２．７ｍＮ／ｍと記録され、印刷の推奨範囲内である。インクの配合、粘度、表面張力、粒径などの印刷特性に基づき、両共溶媒について最も良い性能をもつインクを以下の表２にまとめている。
【表２】
2013256650.tif 000005
【００４６】
上のインクを使用し、ＤＭＰ−２８００インクジェットプリンタ（ＦｕｊｉＦｉｌｍ  Ｄｉｍａｔｉｘ、サンタクララ、カリフォルニア）に１０ｐＬカートリッジ（ＤＭＣ−１１６１０）を取り付けたものを用い、堅牢性の高い画像を印刷した。インクをエラストマー基材、ラテックスゴムの上に印刷し、得られた画像は、良好な解像度の特徴を示し、印刷領域にわたって連続的であり、欠陥がなかった。この画像を、周囲空気中、特殊ではない条件下で乾燥させた。印刷した画像は、非常に堅牢性が高く、十分に擦った後でさえ、基材に接着している。数百回の伸び−緩和サイクルの後、目に見える損傷はなんらみとめられず、画像は基材の上にしっかりと留まっていた。図１（伸ばす前）および図２（伸ばした後）からわかるように、基材を３００％まで複数の方向に数百回伸ばした後に、目に見える欠け、剥離または他の欠陥はなかった。
【００４７】
この例に使用したフタロシアニン緑色染料以外に、他の顔料を同様に使用してもよいことを注記すべきである。例示的な顔料としては、限定されないが、鉄酸化物、カーボンブラック、ジンクホワイト、亜鉛フェライト、チタニウムホワイト、イエロー、ベージュ、ブラック、カドミウムイエロー、レッド、グリーン、オレンジ、コバルトバイオレットおよびブルー、クロミウムイエローおよびグリーン、銅顔料、例えば、Ａｚｕｒｉｔｅ、Ｈａｎ  ｐｕｒｐｌｅ、Ｐａｒｉｓ  Ｇｒｅｅｎ、フタロシアニンブルー、緑青、ビリジアンなどが挙げられる。
【００４８】
（比較例）
比較として、従来のインク（ＤＭＰ型流体、＃ＭＦＬ００１、Ｆｕｊｉ  Ｆｉｌｍ  Ｄｉｍａｔｉｘ）も、実施例Ｉと同じゴム基材の上に印刷し、乾燥させた。新しい印刷物は基材の上に留まっていたが、この画像は、図３に示されるように、伸び−緩和サイクルの後、簡単に剥がれおちてしまった。この結果から、従来のインクは、伸縮性ではなく、または、伸縮する条件では堅牢性が高くないことが示された。数回の伸び−緩和サイクルの後、局所的な剥離および多くのはっきりとした欠けが発生しており、画像は基材から剥がれ落ちてしまった。
【００４９】
（実施例２）
実施例１と同様のインク配合物（ポリウレタンエラストマーエマルション）をそれぞれのインク配合物中で２種類の溶媒と混合した。Ｎ−メチルピロリドンおよびエチレングリコールを第１の共溶媒として再び選択し、このときに、濃度２５ｗｔ％まででウレタンエマルションと混合した。粘度を上げ、印刷ノズル内でインクが乾燥する機械をさらに減らすために、エトキシル化グリセロールを第２の共溶媒として両インク配合物に加えた。エマルションが凝集しているかどうかを定量するために、粒径を再び測定した。エトキシル化グリセロールを１０ｗｔ％までインク混合物に加えても、粒径は変化しなかった。共溶媒の比率を最適化するために、粘度測定を行った。両方の値を３０ｗｔ％以下に維持しつつ、溶媒Ａとエトキシル化グリセロールの比率を変えることによって、特性決定を行った。顔料分散物の濃度は、５ｗｔ％で一定値を維持していた。最終的には、ここでも粘度はほぼ４ｃｐｓであった。これは、エチレングリコールインクの場合、２０ｗｔ％エマルション、ＮＭＰインクの場合、１５ｗｔ％エマルションに対応していた。インクの残りは脱イオン水であった。印刷の粘度基準、表面張力、粒径に基づく最も性能がよいインクを以下の表３に列挙している。
【表３】
2013256650.tif 000006
【００５０】
エトキシル化グリセロールのさらなる溶媒を組み込むと、両インクの印刷性能および安定性が顕著に向上した。インクカートリッジは、ノズルが詰まることなく、周囲条件に１週間放置することができる。ＤＭＰ−２８００インクジェットプリンタ（ＦｕｊｉＦｉｌｍ  Ｄｉｍａｔｉｘ、サンタクララ、カリフォルニア）に１０ｐＬカートリッジ（ＤＭＣ−１１６１０）を取り付け、両インクをエラストマー基材の上に印刷した。周囲条件下でインクを乾燥させ、印刷領域にわたって連続しており、欠陥がなく、良好な解像度の特徴を有する、非常に堅牢性の高い弾性な画像を作成した。数百回の伸び−緩和サイクルの後であっても、画像は、基材に接着したままであり、欠け、剥離または他の欠陥はなかった。
【００５１】
（しわ試験）
サンプルを折りたたみ、次いで、折りたたまれた画像をしわ作成器具に巻き付けた。ほどいた後、画像を綿球で拭いた。両サンプルから材料は剥がれておらず、優れたしわ試験の結果を示している。
【００５２】
（色差試験）
伸ばしていないサンプルと、１５０％まで伸ばしたサンプルについて、ΔＥ（色差）試験を行った。Ｉｎｔｅｒｎａｔｉｏｎａｌ  Ｃｏｍｍｉｓｓｉｏｎ  ｏｎ  Ｉｌｌｕｍｉｎａｔｉｏｎ（ＣＩＥ）にしたがって、ΔＥは、サンプルの色（例えば、伸ばしたとき）とリファレンスの色（例えば、伸ばしていない）の色差であると定義される。伸縮性インクは、ΔＥがわずか２．９であった。対照的に、従来のＵＶ硬化性インクを用いて印刷したサンプルは、ΔＥが７．８を示した。６．０より大きなΔＥは、非常に明らかな差であると考えられる。この結果から、伸縮性インクは、伸ばしたとき、または伸ばしていないときに非常に小さな色差を有し、一方、従来のインクは、伸ばすと大きな色差を示した。
【図１】
2013256650.tif 000007
【図２】
2013256650.tif 000008
【図３】
2013256650.tif 000009